(57)【要約】【課題】洗浄によるＲＯ膜の阻止率の低下を抑制する効果を有する洗浄剤、洗浄液、および該洗浄液によるＲＯ膜の洗浄方法を提供する。【解決手段】塩基性もしくは疎水性アミノ酸、これらのアミノ酸を構成アミノ酸として含むペプチド又はその誘導体を膜の保護剤として含むＲＯ膜の洗浄剤。更に、アルカリ剤、結合塩素剤および酸化剤よりなる群から選ばれる１種又は２種以上を含み、アミノ酸としては、アルギニン、リジン、フェニルアラニンが好ましい。この洗浄剤を希釈した水溶液よりなる洗浄液。この洗浄液を用いてＲＯ膜を洗浄する方法。【選択図】図１
2016215125.tif 000002
【特許請求の範囲】
【請求項１】
塩基性もしくは疎水性アミノ酸、これらのアミノ酸を構成アミノ酸として含むペプチド又はその誘導体を膜の保護剤として含むことを特徴とする逆浸透膜の洗浄剤。
【請求項２】
前記アミノ酸が、アルギニン、リジン及びフェニルアラニンよりなる群から選ばれる１種又は２種以上である請求項１に記載の逆浸透膜の洗浄剤。
【請求項３】
更に、アルカリ剤、結合塩素剤および酸化剤よりなる群から選ばれる１種又は２種以上を含むことを特徴とする請求項１又は２に記載の逆浸透膜の洗浄剤。
【請求項４】
請求項１ないし３のいずれか１項の洗浄剤を希釈した水溶液であることを特徴とする逆浸透膜の洗浄液。
【請求項５】
塩基性もしくは疎水性アミノ酸、これらのアミノ酸を構成アミノ酸として含むペプチド又はその誘導体を膜の保護剤として含むと共に、アルカリ剤、結合塩素剤および酸化剤よりなる群から選ばれる１種又は２種以上を含むことを特徴とする逆浸透膜の洗浄液。
【請求項６】
ｐＨが１０〜１４であることを特徴とする請求項４又は５に記載の逆浸透膜の洗浄液。
【請求項７】
請求項４ないし６のいずれか１項に記載の洗浄液に逆浸透膜を接触させることを特徴とする逆浸透膜の洗浄方法。
【請求項８】
前記逆浸透膜が芳香族ポリアミド系逆浸透膜であることを特徴とする請求項７に記載の逆浸透膜の洗浄方法。
【発明の詳細な説明】
【技術分野】
【０００１】
本発明は、水処理分野で使用される逆浸透（ＲＯ）膜が、有機物や無機物で汚染され、透過水量や脱塩率などの性能が低下した際に、その性能を回復させるための洗浄剤および洗浄液であって、洗浄に伴う膜の阻止率の低下を抑制する効果を有する洗浄剤および洗浄液に関する。本発明はまた、この洗浄液を用いたＲＯ膜の洗浄方法に関する。
【背景技術】
【０００２】
ＲＯ膜システムによる分離、精製は、蒸発や電気透析を用いたシステムに比べて省エネルギーなプロセスであり、海水、かん水の淡水化や、工業用水および超純水の製造、排水回収などに広く用いられている。
ＲＯ膜が汚染されると、その性能が低下するため、定期的に洗浄を行って性能を回復させている。このＲＯ膜の洗浄には、より有効な洗浄剤、洗浄プロセスの開発が望まれている。
【０００３】
従来、ＲＯ膜に対して使用される洗浄剤としては、膜汚染物質の性質に応じて、酸（シュウ酸、クエン酸など）、アルカリ（水酸化ナトリウムなど）、界面活性剤（ドデシル硫酸ナトリウム、ドデシルベンゼンスルホン酸ナトリウムなど）、キレート剤（ＥＤＴＡなど）、結合塩素剤、酸化剤などが挙げられる（非特許文献１）。
【０００４】
現在用いられているＲＯ膜の材質としては、芳香族ポリアミド系と酢酸セルロース系に大別することができる。芳香族ポリアミド系ＲＯ膜は、酸化剤に対する耐性は低いが、アルカリに対する耐性は高く、ｐＨ１０以上のアルカリ条件での洗浄も可能である。一方、酢酸セルロース系ＲＯ膜は、芳香族ポリアミド系ＲＯ膜よりも酸化剤（塩素など）に対する耐性が高い反面、アルカリに対する耐性が低いため、ｐＨ９以上のアルカリ条件での洗浄は行えない。
【０００５】
本発明で用いるポリリジンは、限外濾過膜又は精密濾過膜の洗浄剤として公知であるが（特許文献１）、ＲＯ膜用洗浄剤として用いることは知られていない。即ち、ポリリジンは殺菌剤として知られており、殺菌効果を期待して洗浄剤に用いる例はあるが、ＲＯ膜の洗浄に際して、洗浄に伴う膜の阻止率の低下を抑制する効果については知られていない。
【０００６】
また、アミノ酸系の化合物の多くは殺菌剤として使用されているが（特許文献２）、殺菌剤と、汚染物質を剥離ないし分解する洗浄剤とはその機能、作用機構において全く異なる。また、殺菌効果と、洗浄時のＲＯ膜の劣化を抑制する効果とは全く別異のものである。
【０００７】
アミノ酸はまた、クロラミン（結合塩素）を形成する剤として公知である（特許文献３〜５）。しかし、クロラミンの形成にはどのようなアミノ酸でもよいが、本発明に係るＲＯ膜の保護効果は、グリシンやグルタミン酸のような酸性あるいは親水性のアミノ酸では得られず、塩基性アミノ酸、疎水性アミノ酸に特有のものである。即ち、本発明による効果は、クロラミンによる結合塩素の形成によるものではない。
【０００８】
また、アミノ酸化合物は、ＲＯ膜の阻止率向上剤の配合成分として知られているが（特許文献６）、阻止率向上剤は、膜面に残存することで阻止率を向上させるものであり、また、阻止率向上処理後、膜のフラックスは処理前よりも低下する。これに対して、膜洗浄剤の保護剤は、膜面に残存せず、また、必ずしも阻止率を向上させるものではない。洗浄剤としての前提として、保護剤を含む洗浄液による洗浄処理では、洗浄処理前よりも膜フラックスは向上する。
【０００９】
このように、アミノ酸化合物を用いた膜処理剤としては、いくつかの提案がなされているが、いずれも、アミノ酸化合物に、ＲＯ膜洗浄時の阻止率の低下を抑制する効果があることを示唆するものではなく、従来において、アミノ酸化合物のうち、塩基性もしくは疎水性アミノ酸が、洗浄時のＲＯ膜の保護剤ないしは劣化抑制剤として機能することは知られていない。
【先行技術文献】
【特許文献】
【００１０】
【特許文献１】特開平０８−３０９１６４号公報
【特許文献２】２００４−８２０２１号公報
【特許文献３】特開２００３−１４４８６５号公報
【特許文献４】特開昭６３−１００９９８号公報
【特許文献５】特開２０１５−９１７８号公報
【特許文献６】特許第５６３３５１７号公報
【非特許文献】
【００１１】
【非特許文献１】「膜処理技術大系（上巻）」（フジ・テクノシステム発行）ｐ８３６（１９９１）
【発明の概要】
【発明が解決しようとする課題】
【００１２】
洗浄剤の使用目的は、ＲＯ膜の透水性を回復させることであるが、洗浄によって、ＲＯ膜の阻止性能が低下することがしばしば起こる。例えば、芳香族ポリアミド系ＲＯ膜を、ｐＨの高い洗浄液を用いて洗浄する場合、洗浄液のｐＨが高いほど高い洗浄効果が期待できるが、反面、ＲＯ膜の阻止率が低下するリスクが高まる。
【００１３】
従来、非特許文献１に記載されているように、ＲＯ膜の洗浄効果を高めるための洗浄剤の成分に関する報告はあるが、洗浄によるＲＯ膜の阻止率の低下を抑制する、即ち、ＲＯ膜を保護する洗浄剤の成分の検討は行われていない。
【００１４】
本発明は、洗浄によるＲＯ膜の阻止率の低下を抑制する効果を有する洗浄剤、洗浄液、および該洗浄液によるＲＯ膜の洗浄方法を提供することを課題とする。
【課題を解決するための手段】
【００１５】
本発明者は、洗浄によるＲＯ膜の阻止性能が低下する現象について検討し、以下の知見を得た。
（１）洗浄によって、ＲＯ膜の脱塩率やシリカ阻止率、特に中性溶質であるＩＰＡ（イソプロピルアルコール）阻止率が低下する。
（２）阻止率の低下を引き起こす洗浄液の条件は、ｐＨ１０以上のアルカリ性条件であり、ｐＨが高くなるほどその影響が強くなる。また、結合塩素剤や酸化剤によっても阻止率の低下が引き起こされる。
【００１６】
本発明者は、この問題に対処するために更に鋭意検討を行った結果、塩基性アミノ酸や疎水性アミノ酸、あるいはこれらを構成アミノ酸として含むペプチドを洗浄剤の成分として加えることで、洗浄によるＲＯ膜の阻止率の低下を抑制できることを見出した。
本発明はこの知見に基づいて達成されたものであり、以下を要旨とする。
【００１７】
［１］  塩基性もしくは疎水性アミノ酸、これらのアミノ酸を構成アミノ酸として含むペプチド又はその誘導体を膜の保護剤として含むことを特徴とする逆浸透膜の洗浄剤。
【００１８】
［２］  前記アミノ酸が、アルギニン、リジン及びフェニルアラニンよりなる群から選ばれる１種又は２種以上である［１］に記載の逆浸透膜の洗浄剤。
【００１９】
［３］  更に、アルカリ剤、結合塩素剤および酸化剤よりなる群から選ばれる１種又は２種以上を含むことを特徴とする［１］又は［２］に記載の逆浸透膜の洗浄剤。
【００２０】
［４］  ［１］ないし［３］のいずれかの洗浄剤を希釈した水溶液であることを特徴とする逆浸透膜の洗浄液。
【００２１】
［５］  塩基性もしくは疎水性アミノ酸、これらのアミノ酸を構成アミノ酸として含むペプチド又はその誘導体を膜の保護剤として含むと共に、アルカリ剤、結合塩素剤および酸化剤よりなる群から選ばれる１種又は２種以上を含むことを特徴とする逆浸透膜の洗浄液。
【００２２】
［６］  ｐＨが１０〜１４であることを特徴とする［４］又は［５］に記載の逆浸透膜の洗浄液。
【００２３】
［７］  ［４］ないし［６］のいずれかに記載の洗浄液に逆浸透膜を接触させることを特徴とする逆浸透膜の洗浄方法。
【００２４】
［８］  前記逆浸透膜が芳香族ポリアミド系逆浸透膜であることを特徴とする［７］に記載の逆浸透膜の洗浄方法。
【発明の効果】
【００２５】
本発明によれば、ＲＯ膜の洗浄における、高アルカリ条件、結合塩素剤、酸化剤などによるＲＯ膜の阻止性能の低下を抑制することができる。このことより、ＲＯ膜の阻止性能の低下を引き起こし易いが、洗浄効果の高い洗浄方法を採用することも可能となり、ＲＯ膜に対してより効果的な洗浄を実施することが可能となる。
【図面の簡単な説明】
【００２６】
【図１】実験Ｉ〜IVで用いた試験装置を示す系統図である。
【発明を実施するための形態】
【００２７】
以下に本発明の実施の形態を詳細に説明する。
【００２８】
［作用機構］
本発明による作用機構は以下の通りである。
アミノ酸やペプチドは、芳香族ポリアミド系ＲＯ膜のアミド結合に近い構造をしており、アミド結合部分との親和性があり、塩基性のアミノ酸は負電荷を有する膜表面に特に親和性が高い。また、疎水性アミノ酸も膜の芳香環の部分に対する親和性が高い。これらの物質がＲＯ膜に吸着することで、洗浄液によるアミド結合の切断を抑制すると考えられる。
【００２９】
本発明による作用機構は、このように、膜表面の洗浄を行っている間、アミノ酸やペプチド等が膜面に吸着することで、洗浄剤による膜へのダメージを軽減するものであるため、膜表面に対する親和性が高い、疎水性もしくは塩基性のアミノ酸に限定され、酸性ないしは親水性のアミノ酸では、膜に対する親和性、吸着性が低く、洗浄時の保護効果は得られない。
【００３０】
なお、アミノ酸は低分子であるため、洗浄液をフラッシングした後は、膜に吸着したまま残存することはなく除去される。また、ペプチドの場合も適切な分子量や使用濃度を選択することで膜への残存を低減することができる。
【００３１】
［ＲＯ膜］
本発明において、洗浄対象となるＲＯ膜は、芳香族ポリアミド系ＲＯ膜であってもよく、酢酸セルロース系ＲＯ膜であってもよいが、本発明は、特に、上記の通り、芳香族ポリアミド系ＲＯ膜のアミド結合部分へのアミノ酸やペプチドの親和性の点において、芳香族ポリアミド系ＲＯ膜の洗浄に有効である。
【００３２】
［洗浄剤］
本発明の洗浄剤は、塩基性もしくは疎水性アミノ酸、これらのアミノ酸を構成アミノ酸として含むペプチド又はその誘導体（以下、これらを「保護剤成分」と称す。）を膜の保護剤ないしは劣化抑制剤として含むことを特徴とするものであり、通常、保護剤成分と、必要に応じて用いられるアルカリ剤、結合塩素剤、その他の薬剤等を水に溶解させて調製される。
なお、本発明において、「洗浄剤」は製品の流通、保管のために、使用時よりも薬剤濃度を高めに設定して調製されたものをさし、「洗浄液」は、この洗浄剤を水で希釈して、実際に膜面の洗浄を行う濃度に調整したものをさす。
【００３３】
＜保護剤成分＞
本発明の洗浄剤に含まれる保護剤成分のうち、塩基性アミノ酸としては、アルギニン、リジン、ヒスチジン等を、疎水性アミノ酸としては、フェニルアラニン、トリプトファン等を挙げることができる。また、これらのアミノ酸を構成アミノ酸として含むペプチドとしては、フェニルアラニンとアスパラギン酸のペプチドでありフェニルアラニン部位がメチルエステル化されているアスパルテームや、リジンのホモポリペプチドであるポリリジン（ε−ポリリジン）などを挙げることができる。これらのアミノ酸やペプチドの誘導体としては、親水性アミノ酸のＣ端に疎水基を結合させたアミノ酸ベンジルエステル、アミノ酸ブチルエステル、Ｎ端に疎水基を結合させたＺ−アミノ酸誘導体等を挙げることができる。これらの保護剤成分は、１種を単独で用いてもよく、２種以上を混合して用いてもよい。
これらの保護剤成分のうち、ＲＯ膜の保護効果、溶解性、入手の容易性の面で、アルギニン、リジン、フェニルアラニンが特に好ましい。
【００３４】
なお、ペプチドの分子量が過度に大きいと膜面での残留性が高くなり、洗浄効果を阻害することから、ペプチド及びその誘導体の分子量は１０，０００以下であることが好ましい。
【００３５】
＜その他の成分＞
本発明の洗浄剤には、保護剤成分以外に、ＲＯ膜の洗浄に必要な、アルカリ剤、結合塩素剤、酸化剤、その他の薬剤や水以外の溶媒が含有されていてもよい。
【００３６】
本発明の洗浄剤に用いるアルカリ剤としては、水酸化ナトリウム、水酸化カリウムなどのアルカリ金属の水酸化物を用いることができる。
【００３７】
結合塩素剤としては、クロラミン化合物が挙げられる。
本発明において、クロラミン化合物は、１級アミノ基を有する化合物、アンモニア、及びアンモニウム塩のいずれか（以下、これらを「ＮＨ２系化合物」と称す。）と、次亜塩素酸及び／又は次亜塩素酸塩とを混合することにより生成させることが好ましい。１級アミノ基を有する化合物としては、脂肪族アミン、芳香族アミン、スルファミン酸、スルファニル酸、スルファモイル安息香酸、アミノ酸などを挙げることができる。また、アンモニウム塩としては、塩化アンモニウム、硫酸アンモニウム等が挙げられる。これらは、１種を単独で用いてもよく、２種以上を混合して用いてもよい。これらのＮＨ２系化合物の中でもスルファミン酸（ＮＨ２ＳＯ２ＯＨ）が好ましい。スルファミン酸を用いてモノクロロスルファミンを生成させると安定なクロラミン化合物となる。スルファミン酸は、炭素を含まないため洗浄剤のＴＯＣ値を増加させない。スルファミン酸とアルカリ剤とを併用することで、非常に有効な洗浄剤となる。
【００３８】
一方、ＮＨ２系化合物と反応させる次亜塩素酸塩としては、次亜塩素酸ナトリウム等の次亜塩素酸のアルカリ金属塩、次亜塩素酸カルシウム等の次亜塩素酸のアルカリ土類金属塩等を用いることができる。これらは１種を単独で用いてもよく、２種以上を混合して用いてもよい。
【００３９】
ＮＨ２系化合物と次亜塩素酸及び／又は次亜塩素酸塩を混合してクロラミン化合物を生成させる場合、ＮＨ２系化合物と次亜塩素酸及び／又は次亜塩素酸塩とは、次亜塩素酸及び／又は次亜塩素酸塩由来の有効塩素（Ｃｌ２）と、ＮＨ２系化合物由来の窒素原子Ｎとのモル比であるＣｌ２／Ｎモル比が、０．１〜１となるように用いることが、クロラミンの生成効率と安定性の点において好ましい。
【００４０】
Ｃｌ２／Ｎモル比が上記上限よりも大きいと遊離塩素が生成する可能性があり、上記下限よりも小さいと使用したＮＨ２系化合物に対してクロラミンの生成効率が低くなる。
なおこの場合、次亜塩素酸及び／又は次亜塩素酸塩の量が洗浄剤中のクロラミン化合物量となる。
【００４１】
酸化剤としては、過酸化水素、過酢酸、過炭酸、次亜塩素酸などのハロゲンのオキソ酸とその塩（例えば、アルカリ金属塩、アルカリ土類金属塩）、過酸化物、塩素、臭素、ヨウ素などのハロゲン等の１種又は２種以上を用いることができる。
【００４２】
溶媒としては、エタノールなどのアルコール類、エチレングリコール、プロピレングリコール、ブタンジオールなどのポリオール類、モノエタノールアミン、ジエタノールアミン、トリエタノールアミンなどのアミン類、アセトンなどのケトン類、ジメチルエーテル、ジエチルエーテル、ジエチレングリコールモノメチルエーテルなどのエーテル類などを挙げることができる。
【００４３】
その他の薬剤としては、界面活性剤、分散剤などを挙げることができる。界面活性剤としては、ドデシルベンゼンスルホン酸ナトリウム等のアルキルベンゼンスルホン酸塩、ドデシル硫酸ナトリウム等のアルキル硫酸塩といったアニオン系界面活性剤、ジエチレングリコールモノメチルエーテルなどのポリアルキレングリコールモノアルキルエーテルのようなノニオン系界面活性剤などを挙げることができる。
これらのうち、特に分散効果の面でアニオン系界面活性剤が好ましい。
【００４４】
分散剤としては、エチレンジアミン四酢酸（ＥＤＴＡ）、グリコールエーテルジアミン四酢酸（ＥＧＴＡ）、ポリリン酸、ホスホノブタントリカルボン酸（ＰＢＴＣ）、ホスホン酸、ポリマレイン酸、クエン酸、シュウ酸、グルコン酸などおよびそれらの塩を挙げることができる。
【００４５】
これらはいずれも１種を単独で用いてもよく、２種以上を組み合わせて用いてもよい。
【００４６】
洗浄剤は、保護剤成分と、アルカリ剤、結合塩素剤、酸化剤、その他の薬剤、溶媒等が予め混合された１剤型であってもよく、これらの一部が別の薬剤として供給される２剤型、或いはそれ以上の剤型であってもよい。
従って、本発明の洗浄剤を水で希釈して調製される本発明の洗浄液についても、１剤型であっても、２剤型、或いはそれ以上の剤型であってもよい。２剤型、或いはそれ以上の剤型の場合、例えば、保護剤成分を含む洗浄液でＲＯ膜を洗浄した後、酸等、他の薬剤を含む洗浄液で洗浄するようにしてもよい。
【００４７】
本発明の洗浄剤は、水、好ましくは純水で５〜１００重量倍程度に希釈したときに、後述の本発明の洗浄液に好適な各薬剤の濃度となるように、それぞれの薬剤濃度が洗浄液における薬剤濃度の５〜１００重量倍程度となるように調製される。
【００４８】
［洗浄液］
本発明の洗浄液は、上述の本発明の洗浄剤を水で希釈してなる水溶液である。本発明の洗浄液は、本発明の洗浄剤を水で希釈すると共に、更に、必要に応じて、アルカリ剤、結合塩素剤、酸化剤、その他の薬剤、溶媒等を添加して所定の濃度に調整したものであってもよい。
ただし、本発明の洗浄液は、本発明の洗浄剤を経ることなく、直接、所定の薬剤濃度に調製されたものであってもよい。
【００４９】
本発明の洗浄液中の保護剤成分の濃度は、用いる保護剤成分の種類、洗浄液のｐＨや、その他の洗浄薬剤の種類及びその濃度などによっても異なるが、塩基性アミノ酸や疎水性アミノ酸、これらの誘導体の場合、０．０１〜１０重量％程度であることが好ましい。また、ペプチド、ペプチド誘導体の場合は、０．００００１〜１重量％程度であることが好ましい。特に、ポリリジン等のペプチドを用いる場合、結合塩素剤を併用する場合は０．００１〜０．１重量％程度、結合塩素剤を併用しない場合は０．００００１〜０．００１重量％程度とすることが好ましい。保護剤成分濃度が上記下限より低いと、保護剤成分を用いることによるＲＯ膜の保護効果を十分に得ることができず、洗浄による阻止率低下のおそれがある。一方、保護剤成分濃度が上記上限より高いと、洗浄効果が低下するおそれがある上、洗浄廃液の窒素含有量を不必要に上昇させてしまう。
【００５０】
本発明の洗浄液は、その洗浄効果の面で、ｐＨが１０〜１４であることが好ましい。
洗浄液のｐＨが１０未満であると、洗浄により膜の透過性を十分に回復させることができない場合がある。洗浄液のｐＨは高い方が洗浄効果に優れるが、高過ぎると、洗浄液としての取り扱い性が悪くなり、ＲＯ膜が劣化する危険性が高くなるため、洗浄液のｐＨは好ましくは１４以下、より好ましくは１１以上１３以下である。
従って、本発明の洗浄液は、アルカリ剤の添加により、上記好適ｐＨとなるように調製される。
【００５１】
本発明の洗浄液が結合塩素剤、好ましくはクロラミン化合物、特に好ましくはモノクロロスルファミン酸を含む場合、本発明の洗浄液中の濃度は０．００３〜０．１５Ｍ（０．０４〜２重量％）であることが好ましく、特に０．００３〜０．０３Ｍ（０．０４〜０．４重量％）であることが好ましい。洗浄液の結合塩素剤濃度が低過ぎると十分な洗浄効果を得ることができず、高過ぎるとＲＯ膜を劣化させるおそれがある。結合塩素剤濃度０．００３〜０．１５Ｍとは全塩素濃度で２１０〜１１，０００ｍｇ−Ｃｌ２／Ｌに相当する濃度である。全塩素濃度はＪＩＳ  Ｋ０４００−３３−１０．１９９９等で規定するＤＰＤ法により測定することができる。
【００５２】
また、本発明の洗浄液が酸化剤を含む場合、本発明の洗浄液中の酸化剤濃度は０．０００００１〜１０重量％、特に０．００００１〜１重量％であることが好ましい。洗浄液中の酸化剤濃度が低過ぎると十分な洗浄効果を得ることができず、高過ぎるとＲＯ膜を劣化させるおそれがある。
【００５３】
また、本発明の洗浄液が界面活性剤を含む場合、本発明の洗浄液中の界面活性剤濃度は、０．００５〜２重量％であることが好ましく、特に０．０２〜０．５重量％であることが好ましい。界面活性剤濃度が低過ぎると界面活性剤による分散効果、洗浄作用の向上効果を十分に得ることができず、高過ぎるとむしろ界面活性剤の会合が強くなって洗浄効果を低下させるおそれがある。
【００５４】
また、本発明の洗浄液が分散剤を含む場合、本発明の洗浄液中の分散剤濃度は、０．０１〜５重量％であることが好ましく、特に０．１〜２重量％であることが好ましい。分散剤濃度が低過ぎると分散剤による分散効果を十分に得ることができず、高過ぎると、濃度に対して洗浄効果が上がらなくなる。
【００５５】
＜洗浄剤及び洗浄液の製造方法＞
本発明の洗浄剤は、水に保護剤成分と、必要に応じて配合されるアルカリ剤、結合塩素剤、酸化剤、その他の薬剤、溶媒等を混合して調製される。
クロラミン化合物を含む洗浄剤を調製する場合、アルカリ剤の水溶液にスルファミン酸等のＮＨ２系化合物を添加して溶解し、得られたＮＨ２系化合物水溶液に、次亜塩素酸及び／又は次亜塩素酸塩を添加して混合することにより調製することができる。上記アルカリ剤の水溶液は、水の量を５０〜９０重量％とすることが好ましい。界面活性剤を含む洗浄剤を調製する場合、界面活性剤は洗浄剤の調製工程のうち、いずれの工程で添加されてもよく、アルカリ剤の水溶液に予め含まれていてもよく、また、ＮＨ２系化合物水溶液に次亜塩素酸及び／又は次亜塩素酸塩を添加する際に添加してもよく、次亜塩素酸及び／又は次亜塩素酸塩の添加の前後で添加してもよい。好ましくは、界面活性剤は次亜塩素酸及び／又は次亜塩素酸塩の添加の後に添加される。
【００５６】
スルファミン酸等の１級アミノ基を有する化合物は、塩の形で添加してもよい。この塩としては、本発明の洗浄液としたときに可溶性のものが挙げられ、スルファミン酸ナトリウム、スルファミン酸カリウム、スルファミン酸アンモニウム等を用いることができる。ＮＨ２系化合物は、本発明の洗浄剤を希釈して得られる本発明の洗浄液中のクロラミン化合物濃度が上記濃度となるように添加される。ＮＨ２系化合物の添加量は、アルカリ剤とＮＨ２系化合物との含有割合が、Ｎ／アルカリ金属（モル比）で０．５〜０．７とするのが好ましい。ＮＨ２系化合物は、粉末状態で、あるいは水溶液の状態で添加することができる。ＮＨ２系化合物としてスルファミン酸塩を用いる場合、スルファミン酸塩に含まれるアルカリ金属の量は、アルカリとして加算される。水溶液を用いる場合は、水溶液に含まれる水の量は、前記アルカリ水溶液の水の量として加算される。
【００５７】
一方、次亜塩素酸及び／又は次亜塩素酸塩は、有効塩素（Ｃｌ２）濃度として５〜２０重量％、好ましくは１０〜１５重量％の水溶液として添加するのが好ましい。次亜塩素酸及び／又は次亜塩素酸塩は、本発明の洗浄剤を希釈して得られる本発明の洗浄液中のクロラミン化合物濃度が上記濃度となるように、また、ＮＨ２系化合物と次亜塩素酸及び／又は次亜塩素酸塩との含有割合が、前述のＣｌ２／Ｎモル比となるように添加される。これにより発泡や塩素臭の発生はなく、反応性、安定性、取扱性、無塩素臭等に優れた水溶液製剤からなる本発明の洗浄剤を効率よく製造することができる。この場合でも、次亜塩素酸及び／又は次亜塩素酸塩は徐々に添加して混合するのが好ましい。
【００５８】
本発明の洗浄液は、このようにして製造された本発明の洗浄剤を水、好ましくは純水で希釈し、必要に応じて、アルカリ剤、結合塩素剤、酸化剤、その他の薬剤、溶媒等を添加して製造される。ただし、本発明の洗浄液は本発明の洗浄剤を経ることなく、直接上記と同様の方法で製造することもできる。
【００５９】
＜洗浄方法＞
本発明の洗浄液を用いてＲＯ膜を洗浄する方法としては、この洗浄液にＲＯ膜を接触させればよく、特に制限はない。通常、ＲＯ膜モジュールの原水側に洗浄液を導入して静置する浸漬洗浄が行われる。
【００６０】
なお、本発明の洗浄剤、洗浄液が２剤型或いはそれ以上の剤型の場合、これらを混合して洗浄に用いてもよく、別々の剤を用いて、順次洗浄を行うようにしてもよい。例えば、保護剤成分を含有する洗浄液で洗浄した後、酸、その他の洗浄剤を含む洗浄液で洗浄してもよい。
【００６１】
また、本発明の洗浄液による洗浄の前後で、他の洗浄、例えば、アルカリ水溶液や酸水溶液を用いる洗浄を行う場合も、通常の場合、上記と同様の浸漬洗浄が採用される。
ここで、本発明の洗浄液以外の洗浄液による洗浄としては、本発明の洗浄液による洗浄後に、保護剤成分を含まないアルカリ水溶液による洗浄を行うことができる。このアルカリ水溶液のアルカリ剤としては、本発明の洗浄液に用いるアルカリ剤として前記したものを用いることができる。このアルカリ水溶液のｐＨは、洗浄効果と取り扱い性の面から、ｐＨ１０以上、特にｐＨ１１〜１３であることが好ましい。
【００６２】
また、スケールや金属コロイド除去に有効な酸洗浄を行ってもよく、その酸洗浄には、塩酸、硝酸、クエン酸、シュウ酸などの酸の１種又は２種以上を含む水溶液を用いることができる。この酸水溶液のｐＨは、洗浄効果と取り扱い性の面から、ｐＨ４以下、特にｐＨ１〜３であることが好ましい。
【００６３】
本発明の洗浄液、その他の洗浄液による浸漬洗浄時間には特に制限はなく、目的とする膜性能の回復率が得られる程度であればよいが、通常２〜２４時間程度である。
【００６４】
本発明の洗浄液による洗浄と、アルカリ水溶液及び／又は酸水溶液による洗浄とを組み合わせて行う場合、その洗浄手順には特に制限はない。酸水溶液による酸洗浄は、本発明の洗浄液による洗浄の前に行うと、スケール成分の除去に有効である。
【００６５】
上記の洗浄液による洗浄後は、通常、純水等の高純度水を通水して仕上げ洗浄を行う。その後、ＲＯ膜システムの運転を再開する。
【実施例】
【００６６】
以下に実施例を挙げて本発明をより具体的に説明する。
なお、以下の実験Ｉ〜IVにおいて用いた試薬のうち、塩化ナトリウム、メタケイ酸ナトリウム９水和物（シリカ溶液調製用）、塩酸、イソプロピルアルコール（ＩＰＡ）、各種アミノ酸、水酸化ナトリウムは、いずれも和光純薬社から入手した。アスパルテームは味の素ヘルシーサプライ社から、ε−ポリリジン（分子量４，０００〜５，０００）はＪＮＣ社から入手した。
ドデシルベンゼンスルホン酸ナトリウムは和光純薬社から入手した。モノクロロスルファミン酸は、スルファミン酸（和光純薬社）、次亜塩素酸ナトリウム（旭硝子社）、水酸化ナトリウムを用いて［００５５］段落から［００５７］段落に記載の方法で合成した。
【００６７】
以下の実験において、洗浄液への浸漬実験では、阻止率が低下せず、また、純水フラックスの増加が抑えられていることが好ましい。即ち、フラックスは、洗浄液による膜の劣化で上昇するため、浸漬実験後にフラックスが増加することは好ましくない。
ただし、汚染膜においては、洗浄後にフラックスが増加することが好ましい。
【００６８】
［実験Ｉ］
以下の条件で、保護剤成分を含む洗浄液への浸漬回数が阻止率と純水フラックスに及ぼす影響を調べる実験を行った。
【００６９】
＜ＲＯ膜＞
新膜：芳香族ポリアミド系ＲＯ膜「ＥＳ２０」（日東電工社製）未使用品
【００７０】
＜洗浄剤＞
洗浄剤（１）：２０重量％グリシン、０．４重量％水酸化ナトリウム水溶液
洗浄剤（２）：２０重量％アスパラギン、０．４重量％水酸化ナトリウム水溶液
洗浄剤（３）：２０重量％アスパラギン酸、０．４重量％水酸化ナトリウム水溶液
洗浄剤（４）：２０重量％アルギニン、０．４重量％水酸化ナトリウム水溶液
洗浄剤（５）：２０重量％アスパルテーム、０．４重量％水酸化ナトリウム水溶液
洗浄剤（６）：０．００１重量％ε−ポリリジン、０．４重量％水酸化ナトリウム水溶液
洗浄剤（７）：３重量％フェニルアラニン、０．４重量％水酸化ナトリウム水溶液
【００７１】
＜試験装置と算出式＞
図１に示す平膜試験装置を用いた。
この平膜試験装置において、ＲＯ膜供給水は、配管１１より高圧ポンプ４で、密閉容器１のＲＯ膜をセットしたＲＯ膜セル２の下側の原水室１Ａに供給される。ＲＯ膜セル２の下側の原水室１Ａ内はスターラー３で攪拌子５を回転させることにより攪拌される。ＲＯ膜透過水はＲＯ膜セル２の上側の透過水室１Ｂを経て配管１２より取り出される。濃縮水は配管１３より取り出される。密閉容器１内の圧力は、給水配管１１に設けた圧力計６と、濃縮水取出配管１３に設けた圧力調整バルブ７により調整される。
ＲＯ膜のフラックス、阻止率は、それぞれ下記式より算出した。
フラックス［ｍ／ｄａｙ］＝
透過水流量［ｍ３／ｄａｙ］／膜面積［ｍ２］×温度換算係数［−］
阻止率［％］＝
｛１−（透過水濃度［ｍｇ／Ｌ］／濃縮水濃度［ｍｇ／Ｌ］）｝×１００
【００７２】
＜実験手順＞
(1)  新膜の純水フラックスを０．７５ＭＰａ、２５℃で測定した。また、阻止率測定用標準液（塩化ナトリウム、メタケイ酸ナトリウム９水和物およびＩＰＡを水に混合して調製した５００ｍｇ／Ｌ塩化ナトリウム、２０ｍｇ／Ｌシリカ、１５．７ｍｇ／Ｌ  ＩＰＡの水溶液）を０．７５ＭＰａ、２５℃で通水して、塩化ナトリウム（ＮａＣｌ）、シリカおよびＩＰＡの阻止率を測定した。
(2)  洗浄液に、(1)の膜を１５時間浸漬し、その後純水で２時間フラッシングを行った後、純水フラックスの測定と、阻止率測定用標準液による塩化ナトリウム（ＮａＣｌ）、シリカおよびＩＰＡの阻止率の測定を行った。
(3)  (2)と同様、洗浄液に膜を１５時間浸漬し、その後純水で２時間フラッシングを行う操作を繰り返し、４回目、８回目の浸漬、フラッシング操作の後に純水フラックスの測定と阻止率測定用標準液による塩化ナトリウム（ＮａＣｌ）、シリカおよびＩＰＡの阻止率測定を行った。（洗浄液への浸漬を繰り返すことにより、複数回の洗浄を想定した加速試験とした。）
【００７３】
＜比較例Ｉ−１＞
ｐＨ１２の水酸化ナトリウム水溶液を洗浄液として用い、上記の実験を行った。
【００７４】
＜比較例Ｉ−２＞
洗浄剤（１）を純水で１０倍に希釈して調製したｐＨ１２の２重量％グリシン含有水酸化ナトリウム水溶液を洗浄液として用い、上記の実験を行った。
【００７５】
＜比較例Ｉ−３＞
洗浄剤（２）を純水で１０倍に希釈して調製したｐＨ１２の２重量％アスパラギン含有水酸化ナトリウム水溶液を洗浄液として用い、上記の実験を行った。
【００７６】
＜比較例Ｉ−４＞
洗浄剤（３）を純水で１０倍に希釈して調製したｐＨ１２の２重量％アスパラギン酸含有水酸化ナトリウム水溶液を洗浄液として用い、上記の実験を行った。
【００７７】
＜実施例Ｉ−１＞
洗浄剤（４）を純水で１０倍に希釈して調製したｐＨ１２の２重量％アルギニン含有水酸化ナトリウム水溶液を洗浄液として用い、上記の実験を行った。
【００７８】
＜実施例Ｉ−２＞
洗浄剤（５）を純水で１０倍に希釈して調製したｐＨ１２の２重量％アスパルテーム含有水酸化ナトリウム水溶液を洗浄液として用い、上記の実験を行った。
【００７９】
＜実施例Ｉ−３＞
洗浄剤（６）を純水で１０倍に希釈して調製したｐＨ１２の０．０００１重量％ε−ポリリジン含有水酸化ナトリウム水溶液を洗浄液として用い、上記の実験を行った。
【００８０】
＜実施例Ｉ−４＞
洗浄剤（７）を純水で１０倍に希釈して調製したｐＨ１２の０．３重量％フェニルアラニン含有水酸化ナトリウム水溶液を洗浄液として用い、上記の実験を行った。ただし、浸漬試験は１回のみ行った。
【００８１】
＜結果＞
比較例Ｉ−１〜Ｉ−４，実施例Ｉ−１〜Ｉ−４の実験結果をそれぞれ表１ａ〜１ｈに示す。
【００８２】
【表１ａ】
2016215125.tif 000003
【００８３】
【表１ｂ】
2016215125.tif 000004
【００８４】
【表１ｃ】
2016215125.tif 000005
【００８５】
【表１ｄ】
2016215125.tif 000006
【００８６】
【表１ｅ】
2016215125.tif 000007
【００８７】
【表１ｆ】
2016215125.tif 000008
【００８８】
【表１ｇ】
2016215125.tif 000009
【００８９】
【表１ｈ】
2016215125.tif 000010
【００９０】
＜考察＞
表１ａ〜１ｈより明らかなように、比較例Ｉ−１では、ＮａＣｌ、ＩＰＡ、シリカ阻止率が低下し、純水フラックスが増加している。中性アミノ酸であるグリシンやアスパラギンを含むｐＨ１２の水酸化ナトリウム水溶液を洗浄液とした比較例Ｉ−２、Ｉ−３では阻止率の低下を抑制できていない。酸性アミノ酸であるアスパラギン酸を用いた比較例Ｉ−４でも同様である。
これに対して、実施例Ｉ−１の塩基性アミノ酸であるアルギニンを含むｐＨ１２の水酸化ナトリウム水溶液では、ＩＰＡ阻止率の低下と純水フラックスの増加が抑制されている。実施例Ｉ−２のアスパルテームを含むｐＨ１２の水酸化ナトリウム水溶液では、１回目以降の繰り返し洗浄での阻止率の低下が抑えられている。実施例Ｉ−３はポリリジンを用いた場合であるが、０．０００１重量％の低濃度であっても、特にＩＰＡ阻止率の低下と純水フラックスの増加を抑制できている。ここで、ポリリジンの濃度が０．００１重量％より高くなると洗浄阻害性が現れるが、保護効果は認められる。実施例Ｉ−４は、フェニルアラニンを用いた１回洗浄の結果であるが、濃度０．３重量％でＩＰＡ阻止率の低下と純水フラックスの増加を抑制できている。
【００９１】
［実験II］
以下の条件で、保護剤成分の使用が、洗浄液の洗浄効果に及ぼす影響を調べる実験を行った。
【００９２】
＜ＲＯ膜＞
(1)  新膜：芳香族ポリアミド系ＲＯ膜「ＥＳ２０」（日東電工社製）未使用品
(2)  汚染膜：上記新膜に、非イオン性界面活性剤を含む水溶液（２００ｍｇ／ＬセミクリーンＫＧ（横浜油脂工業社製）水溶液）を０．７５ＭＰａで３日間通水してフラックスが低下した膜
【００９３】
＜洗浄液＞
比較例Ｉ−１、実施例Ｉ−１〜Ｉ−４で使用した洗浄液に０．１５重量％ドデシルベンゼンスルホン酸ナトリウムを添加したものを使用し、それぞれ、比較例II−１、実施例II−１〜II−４とした。
【００９４】
＜試験装置と算出式＞
実験Ｉと同一
【００９５】
<実験手順>
新膜の純水フラックスを０．７５ＭＰａ、２５℃で測定した。また、上述の方法で汚染膜とし、汚染膜の純水フラックスを０．７５ＭＰａ、２５℃で測定した後、洗浄液に汚染膜を１５時間浸漬し、その後純水で２時間フラッシングを行い、洗浄後の純水フラックスを０．７５ＭＰａ、２５℃で測定した。
新膜の純水フラックスを汚染前の純水フラックス、汚染膜の純水フラックスを汚染後の純水フラックス、洗浄後の膜の純水フラックスを洗浄後の純水フラックスとする。
また、汚染前の純水フラックスに対する洗浄後の純水フラックスの割合（百分率）を回復率として算出した。
【００９６】
＜結果＞
比較例II−１、実施例II−１〜II−４の実験結果を表２に示す。
【００９７】
【表２】
2016215125.tif 000011
【００９８】
＜考察＞
表２より明らかなように、いずれの場合も８０％以上の回復率を実現しており、洗浄後のフラックスの絶対値では、保護剤成分を用いた実施例II−１〜II−４は、保護剤成分を用いていない比較例II−１に対して遜色無い結果となっている。したがって、本発明に係る保護剤成分を使用することによる洗浄性阻害は低いとみなすことができる。
【００９９】
［実験III］
比較例III−１では以下の洗浄液（１）を用い、実施例III−１では以下の洗浄液（２）を用いて、それぞれ、実験Ｉと同様に（ただし、浸漬回数は１回とした）、洗浄液による浸漬実験を行い、洗浄液への浸漬が阻止率と純水フラックスに及ぼす影響を調べる実験を行った。
【０１００】
＜洗浄液＞
洗浄液（１）：モノクロロスルファミン酸０．１７重量％、ｐＨ１２水酸化ナトリウム水溶液
洗浄液（２）：モノクロロスルファミン酸０．１７重量％、ε−ポリリジン０．０７５重量％、ｐＨ１２水酸化ナトリウム水溶液
【０１０１】
＜結果＞
比較例III−１、実施例III−１の実験結果をそれぞれ表３ａ，表３ｂに示す。
【０１０２】
【表３ａ】
2016215125.tif 000012
【０１０３】
【表３ｂ】
2016215125.tif 000013
【０１０４】
＜考察＞
表３ａ，３ｂより明らかなように、比較例III−１では、ＮａＣｌ、ＩＰＡ、シリカ阻止率が低下し、純水フラックスが増加しているが、実施例III−１では、これが抑制されている。
【０１０５】
［実験IV］
比較例IV−１では以下の洗浄液（１）を用い、実施例IV−１では以下の洗浄液（２）を用いてそれぞれ、実験IIと同様に洗浄実験を行い、保護剤成分が洗浄液の洗浄性に及ぼす影響を調べる実験を行った。
【０１０６】
＜洗浄液＞
洗浄液（１）：モノクロロスルファミン酸０．１７重量％、ｐＨ１２水酸化ナトリウム水溶液
洗浄液（２）：モノクロロスルファミン酸０．１７重量％、ε−ポリリジン０．０７５重量％、ｐＨ１２水酸化ナトリウム水溶液
【０１０７】
＜結果＞
比較例IV−１、実施例IV−１の実験結果を表４に示す。
【０１０８】
【表４】
2016215125.tif 000014
【０１０９】
＜考察＞
表４に示される通り、実施例VI−１は比較例VI−１と同等の回復率を実現しており、本発明に係る保護剤成分を使用することによる洗浄性阻害は低いとみなすことができる。なお、ポリリジン濃度が０．１重量％を超えると洗浄阻害性が現れはじめるが、保護効果は認められる。
【符号の説明】
【０１１０】
１  容器
２  ＲＯ膜セル
３  スターラー
４  高圧ポンプ
５  攪拌子
６  圧力計
７  圧力調整バルブ
【図１】
2016215125.tif 000015
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
塩基性もしくは疎水性アミノ酸、これらのアミノ酸を構成アミノ酸として含むペプチド又はその誘導体を膜の保護剤として含み、ｐＨ１０〜１４であることを特徴とするポリアミド系逆浸透膜の洗浄液。
【請求項２】
前記アミノ酸が、アルギニン、リジン及びフェニルアラニンよりなる群から選ばれる１種又は２種以上である請求項１に記載のポリアミド系逆浸透膜の洗浄液。
【請求項３】
更に、アルカリ剤、結合塩素剤および酸化剤よりなる群から選ばれる１種又は２種以上を含むことを特徴とする請求項１又は２に記載のポリアミド系逆浸透膜の洗浄液。
【請求項４】
請求項１ないし３のいずれか１項に記載の洗浄液にポリアミド系逆浸透膜を接触させることを特徴とするポリアミド系逆浸透膜の洗浄方法。
【請求項５】
前記ポリアミド系逆浸透膜が芳香族ポリアミド系逆浸透膜であることを特徴とする請求項４に記載のポリアミド系逆浸透膜の洗浄方法。
【手続補正３】
【補正対象書類名】明細書
【補正対象項目名】００１７
【補正方法】変更
【補正の内容】
【００１７】
［１］  塩基性もしくは疎水性アミノ酸、これらのアミノ酸を構成アミノ酸として含むペプチド又はその誘導体を膜の保護剤として含み、ｐＨ１０〜１４であることを特徴とするポリアミド系逆浸透膜の洗浄液。
【手続補正４】
【補正対象書類名】明細書
【補正対象項目名】００１８
【補正方法】変更
【補正の内容】
【００１８】
［２］  前記アミノ酸が、アルギニン、リジン及びフェニルアラニンよりなる群から選ばれる１種又は２種以上である［１］に記載のポリアミド系逆浸透膜の洗浄液。
【手続補正５】
【補正対象書類名】明細書
【補正対象項目名】００１９
【補正方法】変更
【補正の内容】
【００１９】
［３］  更に、アルカリ剤、結合塩素剤および酸化剤よりなる群から選ばれる１種又は２種以上を含むことを特徴とする［１］又は［２］に記載のポリアミド系逆浸透膜の洗浄液。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】変更
【補正の内容】
【００２３】
［４］  ［１］ないし［３］のいずれかに記載の洗浄液にポリアミド系逆浸透膜を接触させることを特徴とするポリアミド系逆浸透膜の洗浄方法。
【手続補正１０】
【補正対象書類名】明細書
【補正対象項目名】００２４
【補正方法】変更
【補正の内容】
【００２４】
［５］  前記ポリアミド系逆浸透膜が芳香族ポリアミド系逆浸透膜であることを特徴とする［４］に記載のポリアミド系逆浸透膜の洗浄方法。